질소 분위기 하 , 디 메틸 ( 2 -( 디 ( [ 1 , 1 '- 비페닐 ] - 4 - 일 ) 아미노 ) - 6 -(( 7 -( 디페닐 아미노 ) - 9 , 9 - 디 메틸 - 9 H - 플 루 오렌 - 3 - 일 ) 옥시 ) 페닐 ) 보로 네이트 ( 6 . 5 g ) , 염화알루미늄 ( 10 . 3 g ) 및 톨루엔 ( 39 ㎖) 을 플라스크 에 넣 고 3 분 간 교반 하 였 다 . 그 후 , N - 에틸 - N - 이소프로필 프로판 - 2 - 아민 ( 2 . 5 g ) 을 첨가 하 고 , 105 ℃ 에서 1 시간 가열 교반 하 였 다 . 가열 종료 후 에 반응 액 을 냉각 시키 고 , 빙수 ( 20 ㎖) 를 첨가 하 였 다 . 그 후 , 반응 혼합액 을 톨루엔 으로 추출 하 고 , 유기 층 을 실리카 겔 쇼트 패스 칼럼 ( 용리 액 : 톨루엔 ) , 이어서 실리카 겔 칼럼 크로마토그래피 ( 용리 액 : 헵탄 / 톨루엔 = 3 / 1 ( 용량 비 ) ) 로 정제 한 후 , 헵탄 으로 재침전 을 실시 하 고 , 추가 로 , NH 2 실리카 겔 로 칼럼 ( 용매 : 헵탄 / 톨루엔 = 1 / 1 ( 용량 비 ) ) 으로 정제 하 였 다 . 마지막 으로 , 승화 정제 를 하 여 , 식 ( 1 - 5110 ) 으로 나타내 는 화합물 을 0 . 74 g ( 수율 : 12 . 3 ％) 얻 었 다 .